СПОСОБ ПОЛУЧЕНИЯ ОБЕСФОСФОРЕННОГО КОНЦЕНТРАТА ООЛИТОВЫХ ЖЕЛЕЗНЫХ РУД

1. Способ получения обесфосфоренного концентрата оолитовых железных руд, включающий высокотемпературную обработку, охлаждение, выщелачивание концентрата минеральной кислотой при заданных параметрах процесса выщелачивания, отделение жидкой фазы от твердой, отличающийся тем, что высокотемпературную обработку железосодержащего материала проводят в интервале 1350-1450°С в восстановительной среде с участием клинкерных минералов до образования расплава и спеков, после охлаждения и измельчения которых отделяют нагретый до определенного уровня концентрат, который обрабатывают минеральной кислотой с эффективной для растворения фосфора концентрацией.
2. Способ по п.1, отличающийся тем, что концентрат отделяют магнитной сепарацией при температуре магнетизирующего обжига 750-860°С.
3. Способ по п.1, отличающийся тем, что концентрат выщелачивают нагретым в интервале температур 50-90°С.
4. Способ по п.1, отличающийся тем, что в зависимости от природного типа оолитовых железных руд железорудный концентрат выщелачивается серной кислотой концентрации 51%, азотной кислотой концентрации 43% или соляной кислотой концентрации 36%.
5. Способ по любому из пп.1-4, отличающийся тем, что процесс выщелачивания осуществляется путем обработки концентрата серной кислотой при соотношении Т:Ж=1:1 и температуре 50-60°С.
6. Способ по любому из пп.1-4, отличающийся тем, что процесс выщелачивания осуществляется путем обработки концентрата азотной кислотой при соотношении Т:Ж=1:1 и температуре 60-70°С.
7. Способ по любому из пп.1-4, отличающийся тем, что процесс выщелачивания осуществляется путем обработки концентрата соляной кислотой при соотношении Т:Ж=1:1 и температуре 70-90°С.